고압 수분 사법 으로 제조 한 평균 입경 이 7 ㎛ 인 구리 분말 ( 20 ) 을 제조 한 다음 500 ℃ 의 H 2 gas 의 분위기 하 에서 1 시간 환원 처리 를 실시 한 다음 , 600 ℃ 로 유지 한 로터리 킬 른 타입 의 산화 열처리 부 내 에서 산화 처리 한다 . 이때 , 상기 산화 열처리 부 내부 분위기 는 공기 와 수증기 의 비율 이 2 / 8 이 며 , 1 Nm 3 / cm 2 로 불어넣 는다 . 또한 , 상기 산화 열처리 부 내부 의 산화 시간 은 30 분 으로 한다 .